(57)【要約】      （修正有）【課題】コーティング膜に用いた際に優れた伸び特性を有する、ビニルエーテル系樹脂組成物を提供する。【解決手段】特定のウレタン骨格とビニルエーテル基とを有する化合物と、光重合開始剤とを含むビニルエーテル系樹脂組成物において、前記ビニルエーテル系樹脂組成物は前記化合物以外のビニルエーテル化合物を含まず、特定の光重合開始剤を含むことを特徴とするビニルエーテル系樹脂組成物。【選択図】なし【特許請求の範囲】
【請求項１】
下記式（１）または式（２）のいずれかの化合物と、光重合開始剤とを含むビニルエーテル系樹脂組成物において、
前記ビニルエーテル系樹脂組成物は前記化合物以外のビニルエーテル化合物を含まず、
光重合開始剤は、
４−（フェニルチオ）フェニルジフェニルスルホニウムトリス（ペンタフルオロエチル）トリフルオロホスフェート、
４-イソプロピル-４‘-メチルジフェニルヨードニウムテトラキス(ペンタフルオロフェニル)ボラート、
エタノン，１，１’−[１，３−プロパンジイルビス（オキシ-４，１-フェニレン）]ビス[２，２，２-トリフルオロ-１，１’ビス[Ｏ-プロピルスルフォニル）オキシム]、
４-イソブチルフェニル(４-メチルフェニル)ヨードニウム・ヘキサフルオロホスファート
およびｐ−（フェニルチオ）フェニルジフェニルスルホニウムヘキサフルオロホスフェートからなる群から選択される少なくともひとつであることを特徴とするビニルエーテル系樹脂組成物。
【化１】
2014227433.tif 000011
【化２】
2014227433.tif 000012
［式（１）および式（２）中、−Ｘ１−、−Ｘ２−、−Ｘ３−、−Ｘ４−は、それぞれ独立に、−Ｃ４Ｈ８−、−Ｃ２Ｈ４−、−Ｃ２Ｈ４ＯＣ2Ｈ４−、−Ｃ２Ｈ４ＯＣ２Ｈ４ＯＣ２Ｈ４−、−Ｃ３Ｈ６−、−Ｃ３Ｈ６ＯＣ３Ｈ６−、−Ｃ３Ｈ６ＯＣ３Ｈ６ＯＣ３Ｈ６−または式（３）の置換基を表す。式（１）および式（２）中、−Ｚ−は、式（４）の置換基を表す。また、式（１）および式（２）中、ｌ、ｍ、ｎはそれぞれ正の整数を表す。］
【化３】
2014227433.tif 000013
【化４】
2014227433.tif 000014
【発明の詳細な説明】
【技術分野】
【０００１】
本発明は、ビニルエーテル系樹脂組成物に関するものである。
【背景技術】
【０００２】
ポリビニルエーテルは、可とう性に優れるため、各種接着剤、インク組成物、コーティング膜、潤滑油、電気部品材料、光学材料および医療用材料に用いられている。
【０００３】
ポリビニルエーテルを含むコーティング膜は、可とう性が優れるものの、実用に供する強度を保つためたとえば分子量を大きくすると、伸び特性が小さくなるという問題がある。ポリビニルエーテルを含むコーティング膜の伸び特性を改善するため、ポリビニルエーテルの主鎖構造に、たとえばウレタン骨格のような置換基を導入することが提案されている。
【０００４】
特許文献１、２には、ポリビニルエーテルを用いたコーティング膜が開示されている。これらのコーティング膜は、低粘度、速硬化性、高密着性、柔軟性という特徴を有する。これらの組成物は、ビニルエーテル基をもつオリゴマーと、二官能性のビニルエーテルモノマーとを含む。
【０００５】
特許文献３には、ビニルエーテル基を２つ以上有するビニルエーテルモノマーと、ウレタン骨格を有するとともに末端にビニルエーテル基を有する化合物と、光重合開始剤とを含有するビニルエーテル系樹脂組成物が開示されている。この樹脂組成物は、ポリオレフィン系材料に対し優れた接着力を示すため、接着剤用途に適している。
【先行技術文献】
【特許文献】
【０００６】
【特許文献１】特許第２８４３７６７号公報
【特許文献２】特許第３１１５３１７号公報
【特許文献３】特開２０１３−５３２９７号公報
【発明の概要】
【発明が解決しようとする課題】
【０００７】
しかしながら、特許文献１、２に記載のコーティング膜は、コーティング膜が含む二官能性のビニルエーテルモノマーの構造により伸び特性が小さいという問題があった。
また、特許文献３に記載の樹脂組成物に用いたウレタン骨格を有するとともに末端にビニルエーテル基を有する化合物は、凝集力が高く、高伸度を示すことが期待できるが、たとえば一般的な光重合開始剤であるトリス（４-メチルフェニル）スルホニウムヘキサフルオロホスフェートを溶解させることができないため、この化合物単体と光重合開始剤の混合物に光を照射しても硬化せず、たとえばトリエチレングリコールジビニルエーテルのように分子量が小さいビニルエーテルとの共重合体として用いられている。このような分子量が小さいビニルエーテルとの共重合体は、伸び特性に改善の余地がある。
この化合物単体と、光重合開始剤と、たとえば酢酸エチルなどの有機溶剤とを混合し、この混合物に光を照射することでこの化合物単体の硬化物を得ることはできる。しかしながら、このようにして得られた硬化物は、光硬化物の特長である溶剤を用いない硬化物ではため、その使用用途が制限される。さらに、コーティング膜から完全に有機溶剤を除去することが困難であるため、コーティング膜の強度が下がるという問題がある。したがって、この化合物単体の硬化物を含む実用的なコーティング膜を得ることができなかった。
【０００８】
本発明者は、特定のウレタン骨格とビニルエーテル基とを有する化合物と特定の光重合開始剤とを用いることで、この化合物に光重合開始剤が溶解することができることを確認し、したがってこの化合物単体の硬化物が得られることを見出した。さらに、本発明者は、前記特定のウレタン骨格とビニルエーテル基とを有する化合物以外のビニルエーテル化合物を含まないため、得られたビニルエーテル系樹脂組成物をコーティング膜に用いると優れた伸び特性を示すことを見出し、本発明を完成させた。
【０００９】
本発明の課題は、コーティング膜に用いた際に優れた伸び特性を有する、ビニルエーテル系樹脂組成物を提供することである。
【課題を解決するための手段】
【００１０】
本発明者らは、上記課題を達成するため鋭意研究した結果、特定の光重合開始剤を含むビニルエーテル系樹脂組成物が、優れた伸び特性を有することを見出し、本発明を完成するに至った。すなわち本発明は以下の態様を包含する。
【００１１】
下記式（１）または式（２）のいずれかの化合物と、光重合開始剤とを含むビニルエーテル系樹脂組成物において、
前記ビニルエーテル系樹脂組成物は、前記化合物以外のビニルエーテル化合物を含まず、
光重合開始剤は、
４−（フェニルチオ）フェニルジフェニルスルホニウムトリス（ペンタフルオロエチル）トリフルオロホスフェート、
４-イソプロピル-４‘-メチルジフェニルヨードニウムテトラキス(ペンタフルオロフェニル)ボラート、
エタノン，１，１’−[１，３−プロパンジイルビス（オキシ-４，１-フェニレン）]ビス[２，２，２-トリフルオロ-１，１’ビス[Ｏ-プロピルスルフォニル）オキシム]、４-イソブチルフェニル(４-メチルフェニル)ヨードニウム・ヘキサフルオロホスファートおよびｐ−（フェニルチオ）フェニルジフェニルスルホニウムヘキサフルオロホスフェートからなる群から選択される少なくともひとつであることを特徴とするビニルエーテル系樹脂組成物である。
【００１２】
【化１】
2014227433.tif 000002
【００１３】
【化２】
2014227433.tif 000003
［式（１）および式（２）中、−Ｘ１−、−Ｘ２−、−Ｘ３−、−Ｘ４−は、それぞれ独立に、−Ｃ４Ｈ８−、−Ｃ２Ｈ４−、−Ｃ２Ｈ４ＯＣ2Ｈ４−、−Ｃ２Ｈ４ＯＣ２Ｈ４ＯＣ２Ｈ４−、−Ｃ３Ｈ６−、−Ｃ３Ｈ６ＯＣ３Ｈ６−、−Ｃ３Ｈ６ＯＣ３Ｈ６ＯＣ３Ｈ６−または式（３）の置換基を表す。式（１）および式（２）中、−Ｚ−は、式（４）の置換基を表す。また、式（１）および式（２）中、ｌ、ｍ、ｎはそれぞれ正の整数を表す。］
【００１４】
【化３】
2014227433.tif 000004
【００１５】
【化４】
2014227433.tif 000005
【００１６】
本発明のビニルエーテル系樹脂組成物は、式（１）または式（２）のいずれかの化合物を含み、かつ前記化合物以外のビニルエーテル化合物を含まないため、硬化時に化合物単体の硬化物となることで、高い凝集力と、優れた伸び特性とを示す。また、光重合開始剤が特定の光重合開始剤であるため、化合物に光重合開始剤が溶解する。さらに、有機溶剤を含まないため、本発明のビニルエーテル系樹脂組成物から得られるコーティング膜は強度を有する。
【発明の効果】
【００１７】
本発明によれば、優れた伸び特性を有するビニルエーテル系樹脂組成物を提供することができる。
【発明を実施するための形態】
【００１８】
以下本発明のビニルエーテル系樹脂組成物を詳細に説明する。
【００１９】
本発明のビニルエーテル系樹脂組成物は、式（１）または式（２）のいずれかの化合物と、光重合開始剤とを含み、
前記化合物以外のビニルエーテル化合物を含まず、
光重合開始剤は、４−（フェニルチオ）フェニルジフェニルスルホニウムトリス（ペンタフルオロエチル）トリフルオロホスフェート、４-イソプロピル-４‘-メチルジフェニルヨードニウムテトラキス(ペンタフルオロフェニル)ボラート、エタノン，１，１’−[１，３−プロパンジイルビス（オキシ-４，１-フェニレン）]ビス[２，２，２-トリフルオロ-１，１’ビス[Ｏ-プロピルスルフォニル）オキシム]、４-イソブチルフェニル(４-メチルフェニル)ヨードニウム・ヘキサフルオロホスファートおよびｐ−（フェニルチオ）フェニルジフェニルスルホニウムヘキサフルオロホスフェートからなる群から選択される少なくともひとつであることを特徴とする。
【００２０】
【化５】
2014227433.tif 000006
【００２１】
【化６】
2014227433.tif 000007
［式（１）および式（２）中、−Ｘ１−、−Ｘ２−、−Ｘ３−、−Ｘ４−は、それぞれ独立に、−Ｃ４Ｈ８−、−Ｃ２Ｈ４−、−Ｃ２Ｈ４ＯＣ2Ｈ４−、−Ｃ２Ｈ４ＯＣ２Ｈ４ＯＣ２Ｈ４−、−Ｃ３Ｈ６−、−Ｃ３Ｈ６ＯＣ３Ｈ６−、−Ｃ３Ｈ６ＯＣ３Ｈ６ＯＣ３Ｈ６−または式（３）の置換基を表す。式（１）および式（２）中、−Ｚ−は、式（４）の置換基を表す。また、式（１）および式（２）中、ｌ、ｍ、ｎはそれぞれ正の整数を表す。］
【００２２】
【化７】
2014227433.tif 000008
【００２３】
【化８】
2014227433.tif 000009
【００２４】
本発明に用いる化合物は、式（１）または式（２）で示したようにいずれもウレタン骨格を有する。通常、式（１）または式（２）の化合物のように分子量が大きいビニルエーテル化合物は、単独で重合反応が起きにくく、分子量が小さい他のビニルエーテル化合物との共重合体として利用されることが多い。本発明に用いる前記化合物は、後述する特定の光重合開始剤を用いることで単独で重合反応が起きる。本発明のビニルエーテル系樹脂組成物の硬化物は、前記化合物以外のビニルエーテル化合物を含まず、式（１）または式（２）の化合物単体の硬化物であることで、高い凝集力と、優れた伸び特性とを示す。
【００２５】
本発明に用いる化合物の重量平均分子量が３００〜５０，０００の範囲であれば、本発明のビニルエーテル系樹脂組成物により得られるコーティング膜は、分子量が大きいため実用に供する強度を有し、かつ揮発性が小さいため臭気が抑えられるため好ましい。
【００２６】
さらに、式（１）および式（２）で示される化合物の特性より、本発明のビニルエーテル系樹脂組成物から得られるコーティング膜は、ビニルエーテル化合物特有の臭気が抑えられる。
【００２７】
また、式（１）中、ｌ、ｍは、それぞれ独立に１〜２００が好ましく、製造の容易さの観点より１〜５０がより好ましい。また、式（２）中、ｎは、１〜７００が好ましく、製造の容易さの観点より１〜１００がより好ましい。
【００２８】
本発明に用いる化合物は、実施例に示した方法で作製することができる。
【００２９】
本発明に用いる光重合開始剤は、４−（フェニルチオ）フェニルジフェニルスルホニウムトリス（ペンタフルオロエチル）トリフルオロホスフェート、４-イソプロピル-４‘-メチルジフェニルヨードニウムテトラキス(ペンタフルオロフェニル)ボラート、エタノン，１，１’−[１，３−プロパンジイルビス（オキシ-４，１-フェニレン）]ビス[２，２，２-トリフルオロ-１，１’ビス[Ｏ-プロピルスルフォニル）オキシム]、４-イソブチルフェニル(４-メチルフェニル)ヨードニウム・ヘキサフルオロホスファートおよびｐ−（フェニルチオ）フェニルジフェニルスルホニウムヘキサフルオロホスフェートからなる群から選択される少なくともひとつであるため、化合物に光重合開始剤が溶解する。
化合物に溶解した光重合開始剤は、光の作用により分解してカチオン種が発生することで、化合物の重合反応を開始する。そのため、本発明のビニルエーテル系樹脂組成物は、化合物単体の硬化物として得ることができる。
【００３０】
本発明に用いる光重合開始剤は、たとえば、４−（フェニルチオ）フェニルジフェニルスルホニウムトリス（ペンタフルオロエチル）トリフルオロホスフェートとして、サンアプロ株式会社製  商品名ＣＰＩ−２１０Ｓ、４-イソプロピル-４‘-メチルジフェニルヨードニウムテトラキス(ペンタフルオロフェニル)ボラートとして、ローディアジャパン社製  商品名  Ｒｈｏｄｏｒｓｉｌ  Ｐｈｏｔｏｉｎｉｔｉａｔｏｒ  ２０７４、エタノン，１，１’−[１，３−プロパンジイルビス（オキシ-４，１-フェニレン）]ビス[２，２，２-トリフルオロ-１，１’ビス[Ｏ-プロピルスルフォニル）オキシム]として、ＢＡＳＦジャパン社製  商品名Ｉｒｇａｃｕｒｅ  ＰＡＧ  ２０３、４-イソブチルフェニル(４-メチルフェニル)ヨードニウム・ヘキサフルオロホスファートとして、ＢＡＳＦジャパン社製  商品名Ｉｒｇａｃｕｒｅ  ２５０およびｐ−（フェニルチオ）フェニルジフェニルスルホニウムヘキサフルオロホスフェートとして、サンアプロ株式会社製  商品名ＣＰＩ−１００Ｐ（５０ｗｔ％プロピレンカーボネート含有品）を用いることができる。
【００３１】
本発明に用いる化合物と光重合開始剤との質量比は、（化合物）/（光重合開始剤）＝１０〜１０００の範囲が好ましく、１２．５〜２００の範囲がより好ましい。化合物と光重合開始剤の混合物に光を照射した際、前記質量比が、１０〜１０００の範囲内であれば、化合物の未反応物が残存しないことで、硬化物をコーティング膜とした際にタックがないため好ましく、また、光重合開始剤の未反応物が残存しないことで、外観の不具合や、伸び特性等にばらつきが生じないため好ましい。光照射時に前記混合物中の化合物と光重合開始剤とがすべて反応することで、本発明のビニルエーテル系樹脂組成物の硬化物は、優れた伸び特性を示すことにくわえ、タックがなく、外観が良好である特性を有する。
【００３２】
本発明のビニルエーテル系樹脂組成物は、有機溶剤を含まない。したがって、本発明のビニルエーテル系樹脂組成物から得られるコーティング膜に有機溶剤が残存することによる強度の低下が起きない。さらに、ビニルエーテル系樹脂組成物がすべて硬化するため、本発明のビニルエーテル系樹脂組成物は、溶剤を用いることができないたとえば電子部材用途に使用することができる。
なお、本発明のビニルエーテル系樹脂組成物は、化合物と光重合開始剤以外に、発明の効果を阻害しない範囲で、各種の添加剤や非反応性の樹脂等を含むことができる。
【００３３】
本発明のビニルエーテル系樹脂組成物を含むコーティング膜は、式（１）または式（２）で示される化合物と光重合開始剤との混合物をポリプロピレンフィルム基材等にアプリケーター等を用いて塗布後、光照射し硬化させ、ポリプロピレンフィルムから剥離することで得ることができる。
【００３４】
本発明のビニルエーテル系樹脂組成物を含むコーティング膜の厚さの範囲は、１〜２０００μｍが好ましく、１０〜２５０μｍがより好ましく、５０〜１００μｍがさらにより好ましい。本発明のコーティング膜は、厚さが１μｍ以上であれば、強度が大きくなるため好ましい。また厚さが２０００μｍ以下であれば、光照射時に前記混合物中に未反応の化合物および光重合開始剤が残存せず、得られるコーティング膜が、優れた伸び特性を示し、かつ外観が良好になり、さらにタックがなくなるため好ましい。
【実施例】
【００３５】
以下、本発明を実施例により更に具体的に説明する。但し、本発明は、その主旨を越えない限り、以下の実施例に限定されるものではない。
【００３６】
（実施例１）
温度計、攪拌機および還流冷却管を備えた反応容器内に、プラクセル２０５Ｕ（株式会社ダイセル製  カプロラクトンジオール）５０質量部、イソホロンジイソシアネート４２質量部、およびジブチルスズジラウレート０．０１質量部を入れ、攪拌下で、前記反応容器の内容物温度を６０℃に昇温させ２時間反応させた。その後、ジブチルスズジラウレート０．０８質量部および４−ヒドロキシブチルビニルエーテル２０質量部を投入し、さらに２時間反応させた。反応終了は、反応液の一部を取り出し、赤外線吸収スペクトル（ＩＲ）でイソシアネート由来の２２５０ｃｍ−１のピークが消失したことにより確認した。このようにして、透明液体であるウレタン骨格とビニルエーテル基とを有する化合物１１３ｇを得た。この化合物に、光重合開始剤である４−（フェニルチオ）フェニルジフェニルスルホニウムトリス（ペンタフルオロエチル）トリフルオロホスフェート（サンアプロ社製、商品名ＣＰＩ−２１０Ｓ）を１．１３質量部配合して、ビニルエーテル系樹脂組成物を得た。
このビニルエーテル系樹脂組成物を、塗布膜厚９０μｍのアプリケータ―を用いてポリプロピレンフィルム上にコーティングし、照射強度１６０Ｗの高圧水銀ランプを用いて、照射量２００ｍＪ／ｃｍ２の条件で光を照射することでコーティング膜を得た。
【００３７】
（実施例２）
照射量を１０００ｍＪ／ｃｍ２の条件にした以外は、実施例１と同様にしてコーティング膜を得た。
【００３８】
（実施例３）
温度計、攪拌機および還流冷却管を備えた反応容器内に、ポリテトラメチレングリコール（三菱化学社製  商品名  ＰＴＭＧ１０００）５０質量部、イソホロンジイソシアネート２２質量部、およびジブチルスズジラウレート０．０１質量部を入れ、攪拌下で、前記反応容器の内容物温度を６０℃に昇温させ２時間反応させた。その後、ジブチルスズジラウレート０．０５質量部、及び４−ヒドロキシブチルビニルエーテル１１質量部を投入し、さらに２時間反応させた。反応終了は、反応液の一部を取り出し、赤外線吸収スペクトル（ＩＲ）でイソシアネート由来の２２５０ｃｍ−１のピークが消失したことにより確認した。このようにして、透明液体であるウレタン骨格とビニルエーテル基とを有する化合物８３ｇを得た。この化合物に、光重合開始剤である４−（フェニルチオ）フェニルジフェニルスルホニウムトリス（ペンタフルオロエチル）トリフルオロホスフェート（サンアプロ社製、商品名ＣＰＩ−２１０Ｓ）を０．８３質量部配合して、ビニルエーテル系樹脂組成物を得た。
このビニルエーテル系樹脂組成物を用いて、実施例１と同じ手順によりコーティング膜を得た。
【００３９】
（実施例４）
照射量を１０００ｍＪ／ｃｍ２の条件にした以外は、実施例３と同様にしてコーティング膜を得た。
【００４０】
（実施例５〜２０、比較例１〜７）
表１に示す配合および照射条件に従い、実施例１、実施例２と同様の手順で、それぞれの実施例および比較例のコーティング膜を得た。実施例５〜８で用いた光重合開始剤は、４-イソプロピル-４‘-メチルジフェニルヨードニウムテトラキス(ペンタフルオロフェニル)ボラート（ローディア社製  商品名Ｒｈｏｄｏｒｓｉｌ  Ｐｈｏｔｏｉｎｉｔｉａｔｏｒ  ２０７４）、実施例９〜１２で用いた光重合開始剤（Ｂ）は、エタノン，１，１’−[１，３−プロパンジイルビス（オキシ-４，１-フェニレン）]ビス[２，２，２-トリフルオロ-１，１’ビス[Ｏ-プロピルスルフォニル）オキシム]（ＢＡＳＦジャパン社製  商品名Ｉｒｇａｃｕｒｅ  ＰＡＧ  ２０３）、実施例１３〜１６で用いた光重合開始剤は、４-イソブチルフェニル(４-メチルフェニル)ヨードニウム・ヘキサフルオロホスファート（ＢＡＳＦジャパン社製  商品名Ｉｒｇａｃｕｒｅ２５０）、実施例１７〜２０で用いた光重合開始剤は、ｐ−（フェニルチオ）フェニルジフェニルスルホニウムヘキサフルオロホスフェート（サンアプロ社製  商品名ＣＰＩ−１００Ｐ）、比較例１〜５で用いた光重合開始剤は、４−（フェニルチオ）フェニルジフェニルスルホニウムトリス（ペンタフルオロエチル）トリフルオロホスフェート（サンアプロ社製、商品名ＣＰＩ−２１０Ｓ）および比較例６、７で用いた光重合開始剤は、トリス（４-メチルフェニル）スルホニウムヘキサフルオロホスフェート（三和ケミカル社製  商品名ＴＳ−９１）である。
【００４１】
（溶解性試験）
溶解性試験は、化合物に光重合開始剤が溶解するかを評価することで行った。表１に示す配合に従い、化合物と光重合開始剤とを含むビニルエーテル系樹脂組成物を調製し、２時間室温に静置後、光重合開始剤が溶解しているものを○と、また、不溶化物として光重合開始剤が析出したものを×とそれぞれ評価した。
【００４２】
（硬化性試験）
硬化性試験は、ビニルエーテル系樹脂組成物に光を照射し、硬化するかを評価することでおこなった。表１に示す配合に従い、化合物と光重合開始剤とを含むビニルエーテル系樹脂組成物を調製後、塗布膜厚９０μｍのアプリケーターを用いてポリプロピレンフィルム上にビニルエーテル系樹脂組成物を塗工し、次いで照射強度１６０Ｗの高圧水銀ランプを用いて、照射量２００または１０００ｍＪ／ｃｍ２のいずれかの条件で光を照射した。
表１の評価結果において、硬化したものは、○と判定した。
【００４３】
（引張強度試験）
伸び特性を評価するための引張強度試験は、ＪＩＳ  Ｋ７１２７に準じ、引張速度１０ｍｍ/ｍｉｎの条件にて伸び率（％)と強度（ＭＰa）とを測定することでおこなった。試験片は、硬化性試験で得た厚さ７０〜８０μｍのコーティング膜を、幅１５ｍｍの短冊型に切断し、チャック間の距離２５ｍｍの条件で測定した。
コーティング膜の伸度が６０％以上のものを○、６０％未満のものを×と評価した。
【００４４】
（柔軟性試験）
柔軟性試験は、引張強度試験と同様にして調製した試験片を用いて行った。柔軟性は、各実施例および比較例の試験片を、５ｍｍ径のステンレス棒に試験片を巻きつけた際、試験片が割れや破断等の外観異常がおきるかで判断した。測定は実施例および比較例につきそれぞれ５回繰り返して行った。
【００４５】
（表面硬度試験）
強度を評価するための表面硬度試験は、引張強度試験と同様にして調製した試験片を用いて行った。表面硬度の評価は、ＪＩＳ  Ｋ５６００に準じ、各実施例および比較例の試験片表面を硬度Ｂの鉛筆を用いてひっかき、割れ等の外観異常が起きるかでおこなった。測定は実施例および比較例につきそれぞれ５回繰り返しておこなった。
なお、各実施例、比較例の試験片とも表面硬度試験において外観異常はなかった。
【００４６】
表１に、ビニルエーテル系樹脂組成物の化合物と光重合開始剤との配合と、ビニルエーテル系樹脂組成物を含むコーティング膜の評価結果とをまとめた。
なお、比較例６、７のビニルエーテル系樹脂組成物は、化合物に光重合開始剤が溶解しなかった。さらに、化合物と光重合開始剤との混合物に光を照射しても硬化しなかった。そのため、コーティング膜の評価はおこなわなかった。
【００４７】
【表１】
2014227433.tif 000010
【００４８】
表１に示した評価結果によれば、実施例１〜２０に示したとおり、本発明のビニルエーテル系樹脂組成物を含むコーティング膜は、伸度が６０％以上であり、したがって優れた伸び特性を有することがわかる。
また、実施例１〜２０に示したコーティング膜は、ビニルエーテル系樹脂組成物の特徴である柔軟性（可とう性）を有することがわかる。
一方、比較例１〜５に示したとおり、化合物以外のビニルエーテル化合物を含有する樹脂組成物を含むコーティング膜は、伸度が６０％未満であり、化合物単体の実施例１〜２０に示すコーティング膜と比べて伸度が小さいことがわかる。
さらに、比較例６、７では、化合物に光重合開始剤が溶解せず、コーティング膜が得られない。したがって、本発明のコーティング膜は、化合物に溶解する特定の光重合開始剤を用いる必要があることがわかる。
さらに、本発明のビニルエーテル系樹脂組成物は、有機溶剤を含まないため、コーティング膜として有用な強度を有し、溶剤を用いることができない用途にも使用することができる。
以上により、本発明のビニルエーテル系樹脂組成物は、コーティング膜に用いた際に優れた伸び特性を有することがわかる。
【産業上の利用可能性】
【００４９】
本発明のビニルエーテル系樹脂組成物は、優れた伸び特性を有するため、コーティング膜として有用である。